親水性建築資材を製造するための酸化アルミニウム及び酸化ケイ素を含有するコンパウンドを含む結合剤系の使用であって、該結合剤系中のAl2O3及びSiO2として計算される酸化物の合計が、無水結合剤系を基準として、40質量以上であり、且つ硬化した建築資材の表面に置かれた油滴の接触角が90°以上であり、その際、該接触角の測定を水中で行うことを特徴とする、前記使用。結合剤系中でAl2O3及びSiO2として計算される酸化物の合計が、無水結合剤系を基準として、50質量以上であり、好ましくは60質量以上であることを特徴とする、請求項1に記載の使用。接触角が100°以上であり、好ましくは120°以上であり、特に135°以上であることを特徴とする、請求項1又は2に記載の使用。結合剤系中でSiO2として計算される酸化物の含有率が、無水結合剤系を基準として、15質量以上であり、好ましくは25質量以上であり、特に35質量以上であることを特徴とする、請求項1から3までのいずれか1項に記載の使用。結合剤系が酸化チタン及び/又は酸化ジルコニウムを含有するコンパウンドを更に含み且つ結合剤系中でAl2O3、SiO2、TiO2及びZrO2として計算される酸化物の合計が、無水結合剤系を基準として、41質量以上であり、好ましくは50質量以上であり、特に60質量以上であることを特徴とする、請求項1から4までのいずれか1項に記載の使用。結合剤系中でCaOとして計算される酸化物の含有率が、無水結合剤系を基準として、35質量以下であり、好ましくは30質量以下であり、特に好ましくは8~28質量、特に12~25質量であることを特徴とする、請求項1から5までのいずれか1項に記載の使用。結合剤系が水硬性の、潜在水硬性の及び/又はポゾランの結合剤、さらにはアルカリ金属ケイ酸塩を含むことを特徴とする、請求項1から6までのいずれか1項に記載の使用。水硬性結合剤が、ポルトランドセメント、アルミン酸塩セメント及びそれらの混合物の中から選択され、該結合剤系中のポルトランドセメント及び/又はアルミン酸塩セメントの含有率が、無水結合剤系を基準として、30質量以下であり、好ましくは20質量以下であり、特に10質量以下であることを特徴とする、請求項7に記載の使用。潜在水硬性結合剤が、工業用スラグ及び/又は合成スラグ、特に高炉スラグ、スラグ砂、粉砕スラグ砂、電熱リンスラグ、鋼スラグ及びそれらの混合物の中から選択されることを特徴とする、請求項7に記載の使用。ポゾラン結合剤が、非晶質シリカ、好ましくは沈降シリカ、熱分解法シリカ及びマイクロシリカ、粉砕ガラス、フライアッシュ、好ましくは褐炭フライアッシュ及び鉱物石炭フライアッシュ、メタカオリン、天然ポゾラン、例えば、凝灰岩、火山土及び火山灰、天然及び合成のゼオライト、及びそれらの混合物の中から選択されることを特徴とする、請求項7に記載の使用。アルカリ金属ケイ酸塩が、実験式mSiO2nM2Oを有する化合物の中から選択され、その式中、MがLi、Na、K及びNH4及びそれらの混合物であり、好ましくはNa及びKであることを特徴とする、請求項7に記載の使用。m:nのモル比が、0.5~4.0、好ましくは0.7~3.8、特に好ましくは0.9~3.7、特に1.6~3.2であることを特徴とする、請求項11に記載の使用。15~60質量、好ましくは25~50質量の水が硬化に必要であることを特徴とする、請求項1から12までのいずれか1項に記載の使用。水硬性の、潜在水硬性の及び/又はポゾランの結合剤及びアルカリ金属ケイ酸塩が1成分として一緒に存在することを特徴とする、請求項13に記載の使用。水硬性の、潜在水硬性の及び/又はポゾランの結合剤が第1の成分として存在し、アルカリ金属ケイ酸塩が第2の成分として少なくとも硬化に必要とされる量の水と一緒に存在することを特徴とする、請求項13に記載の使用。不活性の充填剤及び/又は更なる添加剤が、結合剤系中に更に存在することを特徴とする、請求項1から15までのいずれか1項に記載の使用。結合剤系が、建材配合物として又は建材配合物の成分として使用され、及び/又は建築資材、例えば、現場内コンクリート、仕上げコンクリート部分、コンクリート製品、コンクリートレンガ、さらには場所打ちコンクリート、吹付けコンクリート、生コンクリート、建築用接着剤及び断熱複合系接着剤、コンクリート修復系、1成分及び2成分のシーリングスラリー、ナイフィングフィラー及びセルフレベリング組成物、タイル用接着剤、下塗り、接着剤及びシーラント、特に、トンネル、排水管、防まつ及び濃縮ライン用の、コーティング及び塗料系、かた練りモルタル、ジョイントグラウト、排水モルタル及び/又は補修用モルタルの製造のために使用されることを特徴とする、請求項1から16までのいずれか1項に記載の使用。請求項1から17までのいずれか1項によって得られる親水性建築資材。